(57)【要約】【課題】二次電池の放電容量維持率の低下を抑制する正極活物質を提供する。【解決手段】本開示の一態様における正極活物質１０は、リチウム複合酸化物を含む粒子１と、リチウム以外の他の金属を含むリン酸アンモニウム化合物を有し、粒子１を被覆する被覆層２と、を備える。他の金属は、マンガン、ニッケル及びコバルトからなる群より選ばれる少なくとも１つを含む。リチウム複合酸化物の重量に対するリン酸アンモニウム化合物の重量の比率は、例えば、１．０ｗｔ％以上２．０ｗｔ％以下である。【選択図】図１
2020198291.tif 000002
【特許請求の範囲】
【請求項１】
リチウム複合酸化物を含む粒子と、
リチウム以外の他の金属を含むリン酸アンモニウム化合物を有し、前記粒子を被覆する被覆層と、
を備え、
前記他の金属は、マンガン、ニッケル及びコバルトからなる群より選ばれる少なくとも１つを含む、正極活物質。
【請求項２】
前記リチウム複合酸化物の重量に対する前記リン酸アンモニウム化合物の重量の比率が１．０ｗｔ％以上２．０ｗｔ％以下である、請求項１に記載の正極活物質。
【請求項３】
前記リチウム複合酸化物は、ニッケル、コバルト及びマンガンからなる群より選ばれる少なくとも１つを含む、請求項１又は２に記載の正極活物質。
【請求項４】
前記リチウム複合酸化物は、空間群Ｒ−３ｍ又はＣ２／ｍに属する結晶構造を有する、請求項１から３のいずれか１項に記載の正極活物質。
【請求項５】
請求項１から４のいずれか１項に記載の正極活物質を含む正極と、
リチウムイオンを吸蔵及び放出可能な負極活物質を含む負極と、
非水溶媒と前記非水溶媒に溶解したリチウム塩とを含む非水電解質と、
を備えた、二次電池。
【請求項６】
正極集電体と請求項１から４のいずれか１項に記載の正極活物質を含む正極合材層とを有する正極と、
負極集電体を有する負極と、
非水溶媒と前記非水溶媒に溶解したリチウム塩とを含む非水電解質と、
を備え、
充電時に前記負極集電体上にリチウム金属が析出し、放電時に前記リチウム金属が前記非水電解質に溶解する、二次電池。
【請求項７】
前記リチウム塩は、ＬｉＢＦ4、ＬｉＰＦ6、ＬｉＮ（ＳＯ2ＣＦ3）2、ＬｉＮ（ＳＯ2Ｆ）2、リチウムビスオキサレートボレート、リチウムジフルオロオキサレートボレートからなる群より選ばれる少なくとも１つを含む、請求項５又は６に記載の二次電池。
【請求項８】
前記非水電解質における前記リチウム塩の濃度は、０．５ｍｏｌ／Ｌ以上３．５ｍｏｌ／Ｌ以下である、請求項５から７のいずれか１項に記載の二次電池。
【発明の詳細な説明】
【技術分野】
【０００１】
本開示は、正極活物質及びそれを用いた二次電池に関する。
【背景技術】
【０００２】
非水溶媒を含む電解液は、非水電解質と呼ばれる。非水電解質を備える二次電池のサイクル特性を高めるためには、非水溶媒の分解を伴う副反応を抑制することが重要である。
【０００３】
副反応を抑制するために、その副反応の反応場となりうる正極活物質の表面について様々な改良が試みられている。例えば、特許文献１には、副反応を抑制するために、正極活物質に含まれるリチウム複合酸化物の粒子表面をｍＬｉ1+xＡｌxＴｉ2-x（ＰＯ4）3・ｎＬｉＯＨで表される固体電解質によって被覆することが開示されている。
【先行技術文献】
【特許文献】
【０００４】
【特許文献１】特開２０１８−２０６６６９号公報
【発明の概要】
【発明が解決しようとする課題】
【０００５】
従来の正極活物質を含む二次電池では、充放電サイクルの繰り返しに伴って放電容量維持率が著しく低下することがある。
【課題を解決するための手段】
【０００６】
本開示の一態様における正極活物質は、
リチウム複合酸化物を含む粒子と、
リチウム以外の他の金属を含むリン酸アンモニウム化合物を有し、前記粒子を被覆する被覆層と、
を備え、
前記他の金属は、マンガン、ニッケル及びコバルトからなる群より選ばれる少なくとも１つを含む。
【発明の効果】
【０００７】
本開示は、二次電池の放電容量維持率の低下を抑制する正極活物質を提供する。
【図面の簡単な説明】
【０００８】
【図１】図１は、本実施形態にかかる正極活物質の断面図である。
【図２】図２は、本開示の正極活物質を含む二次電池を模式的に示す縦断面図である。
【図３】図３は、図２に示す二次電池の領域IIIにおける拡大断面図である。
【発明を実施するための形態】
【０００９】
以下、本開示の実施形態について、図面を参照しながら説明する。ただし、本開示は、以下の実施形態に限定されない。
【００１０】
（正極活物質の実施形態）
図１は、本実施形態にかかる正極活物質１０の断面図である。図１に示すように、正極活物質１０は、粒子１及び被覆層２を備える。被覆層２は、粒子１を被覆している。被覆層２は、粒子１の表面全体を被覆していてもよく、粒子１の表面を部分的に被覆していてもよい。被覆層２は、膜状であってもよく、アイランド状であってもよい。被覆層２は、例えば、粒子１に直接接している。
【００１１】
粒子１は、リチウム複合酸化物を含む。粒子１は、リチウム複合酸化物を主成分として含んでいてもよい。「主成分」とは、粒子１に重量比で最も多く含まれた成分を意味する。粒子１は、実質的にリチウム複合酸化物からなっていてもよい。「実質的に〜からなる」は、言及された材料の本質的特徴を変更する他の成分を排除することを意味する。ただし、粒子１は、リチウム複合酸化物の他に不純物を含んでいてもよい。粒子１がリチウム複合酸化物を含むことによって、正極活物質１０は、リチウムイオンを吸蔵及び放出することができる。
【００１２】
リチウム複合酸化物は、例えば、リチウム及び遷移金属を含む金属酸化物である。リチウム複合酸化物は、例えば、ニッケル、コバルト及びマンガンからなる群より選ばれる少なくとも１つを含む。リチウム複合酸化物は、ニッケル及びコバルトからなる群より選ばれる少なくとも１つを含んでいてもよい。言い換えると、リチウム複合酸化物は、ニッケル、コバルト及びマンガンからなる群より選ばれる少なくとも１つと、リチウムとを含む金属酸化物であってもよく、ニッケル、コバルト及びリチウムを含む金属酸化物であってもよい。リチウム複合酸化物において、ニッケル、コバルト及びマンガンの原子数の合計値に対するニッケルの原子数の比率は、例えば、５０％以上である。
【００１３】
リチウム複合酸化物は、例えば、結晶構造を有する。リチウム複合酸化物の結晶構造は、特に限定されない。リチウム複合酸化物は、例えば、空間群Ｒ−３ｍ又はＣ２／ｍに属する結晶構造を有する。このようなリチウム複合酸化物では、二次電池の充放電に伴う結晶格子の膨張及び収縮が比較的小さい。そのため、このリチウム複合酸化物は、二次電池の非水電解質中で劣化しにくい。このリチウム複合酸化物を含む二次電池は、優れたサイクル特性を有する。さらに、リチウム複合酸化物によれば、放電状態の二次電池を組み立てることができる。
【００１４】
被覆層２は、リン酸アンモニウム化合物を有する。被覆層２は、リン酸アンモニウム化合物を主成分として含んでいてもよく、実質的にリン酸アンモニウム化合物からなっていてもよい。ただし、被覆層２は、リン酸アンモニウム化合物の他に不純物を含んでいてもよい。
【００１５】
リン酸アンモニウム化合物は、リチウム以外の他の金属を含む。他の金属は、マンガン、ニッケル及びコバルトからなる群より選ばれる少なくとも１つを含む。リン酸アンモニウム化合物は、リチウム以外の他の金属をイオンの形態で含んでいる。言い換えると、リン酸アンモニウム化合物は、リチウムイオン以外の他の金属イオンを含んでいる。リン酸アンモニウム化合物は、例えば、他の金属イオン、リン酸イオン及びアンモニウムイオンを含む塩である。他の金属イオンの価数は、例えば、２価以上である。２価以上の他の金属イオンは、２つ以上のリン酸イオンと結合することができる。これにより、リン酸イオンによる架橋構造が形成される。この架橋構造は、二次電池の放電容量維持率の低下を抑制することに適している。ただし、他の金属イオンの価数が２価よりも大きい場合、リン酸アンモニウム化合物は、３次元の架橋構造を有する。３次元の架橋構造は、リチウム複合酸化物と非水溶媒との間におけるリチウムイオンの移動を阻害することがある。すなわち、リン酸アンモニウム化合物が抵抗成分として機能し、二次電池の放電容量が低下することがある。そのため、他の金属イオンの価数は、２価であってもよい。
【００１６】
リン酸アンモニウム化合物に含まれるアンモニウムイオンは、ＮＨ4+だけでなく、ＮＨ4+に含まれる少なくとも１つの水素原子が置換基によって置換された第一級から第三級アンモニウムイオンも含む。アンモニウムイオンが含む置換基としては、例えば、炭化水素基が挙げられる。炭化水素基の炭素数は、例えば、１以上である。炭化水素基の炭素数の上限値は、特に限定されず、例えば、３である。炭化水素基は、鎖状であってもよく、環状であってもよい。炭化水素基は、例えば、飽和脂肪族基である。飽和脂肪族基としては、メチル基、エチル基、プロピル基などが挙げられる。炭化水素基に含まれる水素原子は、フッ素原子などのハロゲン原子によって置換されていてもよい。リン酸アンモニウム化合物において、アンモニウムイオンの一部は、リチウムイオンによって置換されていてもよい。
【００１７】
リン酸アンモニウム化合物は、下記式（１）で表される化合物であってもよい。
ＭｅxＬｉy（ＮＲ4）zＰＯ4    （１）
【００１８】
ただし、式（１）において、Ｍｅは、マンガン、ニッケル及びコバルトからなる群より選ばれる少なくとも１つを含む２価の金属イオンである。ｘ、ｙ及びｚは、以下の関係式を充足する：０．２５≦ｘ≦１、０≦ｙ＜２．５、０＜ｚ≦２．５、ｚ＝３−２ｘ−ｙ。ｘ、ｙ及びｚは、以下の関係式を充足してもよい：０．２５≦ｘ＜１、１＜ｙ＜２．５、０＜ｚ＜１．５。複数のＲは、互いに独立して、水素原子、又は、組成式ＣαＨβＦγで表される飽和脂肪族基である。この飽和脂肪族基において、α、β及びγは、以下の関係式を充足する整数である：α≧１、β≧０、γ≧０、β＋γ＝２α＋１。式（１）において、全てのＲが水素原子であってもよい。
【００１９】
式（１）において、ｚの値は、例えば、次の方法によって特定できる。まず、正極活物質１０について、ＴＧ−ＧＣ／ＭＳ（熱重量−ガスクロマトグラフ質量分析：Thermogravimetric Gas Chromatography-Mass Spectrometry）測定を行う。ＴＧ−ＧＣ／ＭＳ測定では、正極活物質１０に含まれるリン酸アンモニウム化合物が熱分解し、ＮＨ3ガスが生じる。ＮＨ3ガスを定量分析することによって、リン酸アンモニウム化合物に含まれるアンモニウムイオンの量を特定できる。アンモニウムイオンの量は、正極活物質１０についてＴＧ−ＧＣ／ＭＳ測定を５回行い、得られた値に基づいて決定してもよい。次に、リン酸アンモニウム化合物に含まれるリン酸イオンの量を特定する。リン酸アンモニウム化合物に含まれるリン酸イオンの量は、例えば、誘導結合プラズマ（ＩＣＰ）発光分光法によって特定できる。リン酸アンモニウム化合物に含まれるアンモニウムイオンの量及びリン酸イオンの量に基づいて、ｚの値を算出することができる。
【００２０】
式（１）のｙの値は、例えば、粒子１に含まれるリチウム複合酸化物の重量に対する被覆層２に含まれるリン酸アンモニウム化合物の重量の比率に応じて変動する。この比率が低ければ低いほどｙの値が増加し、比率が高ければ高いほどｙの値が減少する傾向がある。ｙの値は、正極活物質１０の被覆層２を作製するときの条件及び周囲環境によっても変化することがある。
【００２１】
粒子１に含まれるリチウム複合酸化物の重量に対する被覆層２に含まれるリン酸アンモニウム化合物の重量の比率Ａは、特に限定されない。比率Ａは、リチウム複合酸化物と二次電池に含まれる非水溶媒との副反応を十分に抑制する観点から、０．５ｗｔ％より高くてもよく、１．０ｗｔ％以上であってもよい。ただし、比率Ａが高すぎると、リチウム複合酸化物と非水溶媒との間におけるリチウムイオンの移動が阻害されることがある。すなわち、比率Ａが高すぎると、リン酸アンモニウム化合物が抵抗成分として機能し、二次電池の放電容量が低下することがある。そのため、比率Ａは、２．０ｗｔ％以下であってもよい。比率Ａは、１．０ｗｔ％以上２．０ｗｔ％以下であってもよい。
【００２２】
正極活物質１０の形状は、例えば、粒子状である。本明細書では、「粒子状」は、球状、楕円体状、鱗片状及び繊維状を含む。正極活物質１０の平均粒径は、例えば、５μｍ以上５０μｍ以下である。正極活物質１０の平均粒径は、レーザー回折散乱法によって測定された粒度分布において、５０％の累積体積百分率に相当する粒径（Ｄ５０）を意味する。
【００２３】
正極活物質１０は、例えば、次の方法によって作製できる。まず、リチウムイオン以外の他の金属イオンを含む弱酸塩を準備する。弱酸塩は、例えば、有機酸塩である。有機酸塩としては、例えば、酢酸塩が挙げられる。次に、下記式（２）で表されるリン酸アンモニウムを準備する。ただし、式（２）において、複数のＲは、式（１）について上述したものと同じである。
（ＮＲ4）3ＰＯ4    （２）
【００２４】
次に、弱酸塩と式（２）で表されるリン酸アンモニウムとを含む溶液を調製する。この溶液の溶媒は、例えば、水である。溶液において、リン酸アンモニウムに含まれるアンモニウムイオンの一部は、弱酸塩に含まれる他の金属イオンと交換される。これにより、他の金属を含むリン酸アンモニウム化合物が形成される。次に、溶液を粒子１に塗布する。例えば、溶液と粒子１とを混合することによって、溶液を粒子１に塗布できる。次に、溶液が塗布された粒子１を乾燥させることによって、正極活物質１０を作製できる。
【００２５】
従来の正極活物質を含む二次電池では、二次電池の充電時に、正極活物質に含まれるリチウム複合酸化物と、非水電解質に含まれる非水溶媒との副反応が進行する。詳細には、二次電池の充電によって正極電位が上昇すればするほど、リチウム複合酸化物の還元力が向上する。これにより、リチウム複合酸化物に含まれる遷移金属が還元され、非水電解質に溶出する。一方、非水電解質では、非水溶媒の一部が酸化され、分解する。
【００２６】
これに対して、本実施形態の正極活物質１０では、被覆層２に含まれるリン酸アンモニウム化合物によって、粒子１の表面に絶縁性が付与されている。被覆層２によれば、リチウム複合酸化物に含まれる遷移金属の還元及び溶出が抑制される。特に、被覆層２によれば、リチウム複合酸化物から非水電解質に溶出しやすいニッケル、コバルト、マンガンなどの溶出も抑制できる。遷移金属の還元及び溶出が抑制されることによって、非水溶媒の酸化分解も抑制される。非水溶媒の酸化分解が抑制されることによって、二次電池の放電容量維持率の低下が抑制される。このように、本実施形態の正極活物質１０によれば、二次電池のサイクル特性が向上する。さらに、本実施形態の正極活物質１０は、二次電池の放電容量を向上させることにも適している。
【００２７】
（二次電池の実施形態）
図２は、本開示の正極活物質を含む二次電池１００を模式的に示す縦断面図である。図２に示すように、二次電池１００は、円筒形の電池ケース、巻回式の電極群１４及び図示しない非水電解質を備える円筒形電池である。電極群１４は、電池ケース内に収容されており、非水電解質と接している。
【００２８】
電池ケースは、有底円筒形の金属製容器であるケース本体１５と、ケース本体１５の開口部を封口する封口体１６とによって構成されている。ケース本体１５と封口体１６との間には、ガスケット２７が配置されている。ガスケット２７によって、電池ケースの密閉性が確保されている。ケース本体１５内において、電極群１４の巻回軸方向における電極群１４の両端には、絶縁板１７及び１８がそれぞれ配置されている。
【００２９】
ケース本体１５は、例えば、段部２１を有する。段部２１は、ケース本体１５の側壁を部分的に外側からプレスすることによって形成することができる。段部２１は、ケース本体１５の側壁において、ケース本体１５によって規定された仮想円の周方向に沿って環状に形成されていてもよい。このとき、封口体１６は、例えば、段部２１の開口部側の面によって支持される。
【００３０】
封口体１６は、フィルタ２２、下弁体２３、絶縁部材２４、上弁体２５及びキャップ２６を備えている。封口体１６では、これらの部材がこの順番で積層されている。封口体１６は、キャップ２６がケース本体１５の外側に位置し、フィルタ２２がケース本体１５の内側に位置するように、ケース本体１５の開口部に装着される。
【００３１】
封口体１６を構成する上記の各部材のそれぞれは、例えば、円板形状又はリング形状である。上記の各部材は、絶縁部材２４を除いて、互いに電気的に接続している。
【００３２】
電極群１４は、正極１１、負極１２及びセパレータ１３を有する。正極１１、負極１２及びセパレータ１３は、いずれも帯状である。帯状の正極１１及び負極１２の幅方向は、例えば、電極群１４の巻回軸に平行である。セパレータ１３は、正極１１と負極１２との間に配置されている。正極１１及び負極１２は、これらの電極の間にセパレータ１３を介在させた状態で渦巻状に巻回されている。
【００３３】
電極群１４の巻回軸に垂直な方向における二次電池１００の断面を観察したとき、正極１１及び負極１２は、これらの電極間にセパレータ１３を介在させた状態で、ケース本体１５によって規定された仮想円の半径方向に交互に積層されている。
【００３４】
正極１１は、正極リード１９を介して、正極端子を兼ねるキャップ２６と電気的に接続されている。正極リード１９の一端は、例えば、正極１１の長さ方向における正極１１の中央付近に接続されている。正極リード１９は、絶縁板１７に形成された貫通孔を通って、正極１１からフィルタ２２まで延びている。正極リード１９の他端は、例えば、フィルタ２２の電極群１４側の面に溶接されている。
【００３５】
負極１２は、負極リード２０を介して、負極端子を兼ねるケース本体１５と電気的に接続されている。負極リード２０の一端は、例えば、負極１２の長さ方向における負極１２の端部に接続されている。負極リード２０の他端は、例えば、ケース本体１５の内底面に溶接されている。
【００３６】
以下では、二次電池１００の構成について具体的に説明する。本実施形態の二次電池１００では、正極活物質を除き、公知の材料を特に制限なく利用できる。
【００３７】
［正極１１］
図３は、図２に示す二次電池１００の領域IIIにおける拡大断面図である。図３に示すように、正極１１は、例えば、正極集電体３０及び正極合材層３１を有する。正極集電体３０及び正極合材層３１のそれぞれは、例えば、帯状である。正極集電体３０は、例えば、互いに向かい合う１対の主面を有する。「主面」とは、正極集電体３０の最も広い面積を有する面を意味する。正極合材層３１は、例えば、正極集電体３０上に形成されており、正極集電体３０の表面に配置されている。正極集電体３０は、例えば、正極合材層３１に直接接している。図３に示すように、正極１１では、２つの正極合材層３１が、それぞれ、正極集電体３０の１対の主面上に形成されていてもよい。ただし、正極１１では、１つの正極合材層３１が正極集電体３０の一方の主面上に形成されているだけであってもよい。正極１１において、正極リード１９と接続している領域、及び負極１２と対向していない領域からなる群より選ばれる少なくとも１つでは、正極集電体３０の一方の主面上のみに正極合材層３１が形成されていてもよい。
【００３８】
正極集電体３０の材料としては、例えば、金属材料が挙げられる。金属材料としては、ステンレス鋼、鉄、銅、アルミニウムなどが挙げられる。
【００３９】
正極合材層３１は、上述した正極活物質を必須成分として含む。正極合材層３１は、正極活物質を主成分として含んでいてもよい。正極合材層３１における正極活物質の含有率は、例えば、８０ｗｔ％以上９９．５ｗｔ％以下である。正極合材層３１は、導電材及び結着材からなる群より選ばれる少なくとも１つを任意成分としてさらに含んでいてもよい。正極合材層３１は、必要に応じて、導電材及び結着材以外の添加剤を含んでいてもよい。
【００４０】
導電材は、例えば、炭素材料を含む。炭素材料としては、カーボンブラック、カーボンナノチューブ、黒鉛などが挙げられる。カーボンブラックとしては、アセチレンブラック、ケッチェンブラックなどが挙げられる。正極合材層３１は、導電材を１種又は２種以上含んでいてもよい。結着材としては、フッ素樹脂、ポリアクリロニトリル樹脂、ポリイミド樹脂、アクリル樹脂、ポリオレフィン樹脂、ゴム状重合体などが挙げられる。フッ素樹脂としては、ポリテトラフルオロエチレン、ポリフッ化ビニリデンなどが挙げられる。正極合材層３１は、結着材を１種又は２種以上含んでいてもよい。
【００４１】
正極集電体３０と正極合材層３１との間には、必要に応じて、導電性の炭素材料を含む層が配置されていてもよい。炭素材料としては、導電材について上述した材料が挙げられる。
【００４２】
正極１１は、例えば、次の方法によって作製することができる。まず、正極合材層３１の材料と分散媒とを含むスラリーを調製する。分散媒としては、水及び有機媒体からなる群より選ばれる少なくとも１つを用いることができる。次に、スラリーを正極集電体３０の表面に塗布する。得られた塗膜を乾燥させた後に圧延することによって、正極１１を作製できる。正極１１が炭素材料を含む層を有する場合は、正極合材層３１を作製する前に炭素材料を含む層を作製する。炭素材料を含む層は、例えば、次の方法によって作製することができる。まず、炭素材料を含む分散液を調製する。分散液を正極集電体３０の表面に塗布する。得られた塗膜を乾燥させることによって炭素材料を含む層を作製できる。
【００４３】
［負極１２］
負極１２は、負極集電体４０を備えている。図３に示すように、放電状態の二次電池１００において、負極１２は、例えば、負極集電体４０のみからなる。このとき、二次電池１００は、高い体積エネルギー密度を確保しやすい。本開示において、放電状態とは、二次電池１００の定格容量をＣと定義したときに、０．０５×Ｃ以下の充電状態（ＳＯＣ：State of Charge）まで二次電池１００の放電を行った状態を意味する。放電状態は、例えば、０．０５Ｃの定電流で、二次電池１００の下限電圧まで二次電池１００を放電した状態を意味する。二次電池１００の下限電圧は、例えば、２．５Ｖである。
【００４４】
負極集電体４０は、通常、導電性シートから構成されている。負極集電体４０の材料は、金属、合金などの金属材料であってもよい。金属材料としては、例えば、リチウム金属及びリチウム合金が挙げられる。負極集電体４０は、リチウム金属又はリチウム合金で構成されていてもよい。金属材料は、リチウムと反応しない材料であってもよい。このような材料には、リチウム金属及びリチウムイオンからなる群より選ばれる少なくとも１つと反応しない材料が含まれる。より具体的には、金属材料は、リチウムと合金及び金属間化合物のいずれも形成しない材料であってもよい。このような金属材料としては、例えば、銅、ニッケル、鉄、及びこれらの金属元素を含む合金が挙げられる。合金は、銅合金、ステンレス鋼などであってもよい。高い導電性を有し、二次電池１００の容量及び充放電効率を向上させやすい観点から、金属材料は、銅及び銅合金からなる群より選ばれる少なくとも１つであってもよい。負極集電体４０は、これらの金属材料を１種又は２種以上含んでいてもよい。負極集電体４０は、金属材料以外の他の導電性材料を含んでいてもよい。
【００４５】
負極集電体４０としては、箔、フィルムなどが利用される。負極集電体４０は、多孔質であってもよい。高い導電性を確保しやすい観点から、負極集電体４０は、金属箔であってもよく、銅を含む金属箔であってもよい。銅を含む金属箔としては、例えば、銅箔及び銅合金箔が挙げられる。金属箔における銅の含有率は、５０ｗｔ％以上であってもよく、８０ｗｔ％以上であってもよい。特に、金属箔は、金属として実質的に銅のみを含む銅箔であってもよい。負極集電体４０の厚さは、例えば、５μｍ以上２０μｍ以下である。
【００４６】
放電状態の二次電池１００において、負極１２が負極集電体４０のみからなる場合、二次電池１００を充電すると、負極１２では、リチウム金属が析出する。詳細には、二次電池１００を充電すると、非水電解質に含まれるリチウムイオンが負極１２から電子を受け取る。これにより、リチウムイオンがリチウム金属に変化し、負極集電体４０上に析出する。非水電解質に含まれるリチウムイオンは、非水電解質に添加されたリチウム塩に由来するイオンであってもよく、二次電池１００の充電によって、正極活物質から供給されるイオンであってもよく、これらのイオンの両方であってもよい。析出したリチウム金属は、二次電池１００の放電によって、リチウムイオンに変化し、非水電解質に溶解する。
【００４７】
放電状態の二次電池１００において、負極１２は、負極集電体４０の表面に配置された負極活物質層をさらに備えていてもよい。負極活物質層は、負極活物質を含む。負極活物質としては、公知のリチウムイオン電池で使用される負極活物質を用いることができる。負極活物質としては、例えば、リチウム金属、リチウム合金、並びに、リチウムイオンを可逆的に吸蔵及び放出可能な材料が挙げられる。リチウム合金としては、リチウム−アルミニウム合金などが挙げられる。
【００４８】
リチウムイオンを可逆的に吸蔵及び放出可能な材料としては、炭素材料、無機材料などが挙げられる。炭素材料としては、例えば、黒鉛、ソフトカーボン、ハードカーボン、非晶質炭素などが挙げられる。無機材料は、例えば、ケイ素及びスズからなる群より選ばれる少なくとも１つを含む。無機材料としては、例えば、ケイ素単体、ケイ素合金、ケイ素化合物、スズ単体、スズ合金、スズ化合物などが挙げられる。ケイ素化合物及びスズ化合物のそれぞれは、酸化物及び窒化物からなる群より選ばれる少なくとも１つであってもよい。
【００４９】
負極活物質層は、結着材をさらに含んでいてもよい。結着材としては、正極合材層３１について上述したものを用いることができる。負極活物質層は、負極活物質及び結着材以外に、導電剤、増粘剤及び他の添加剤からなる群より選ばれる少なくとも１つをさらに含んでいてもよい。負極活物質層の厚さは、特に限定されず、放電状態の二次電池１００において、例えば、３０μｍ以上３００μｍ以下である。
【００５０】
負極活物質層を形成する方法は、特に限定されない。負極活物質層は、例えば、電析法、蒸着法などの気相法を利用して、負極活物質を負極集電体４０の表面に堆積させることによって作製することができる。負極活物質層は、負極活物質及び結着材を含む負極合剤を負極集電体４０の表面に塗布することによって作製することもできる。負極合剤は、必要に応じて、負極活物質及び結着材以外の他の材料を含んでいてもよい。
【００５１】
負極活物質層がリチウムイオンを吸蔵及び放出可能な材料を含む場合、二次電池１００を充電すると、負極活物質層がリチウムイオンを吸蔵する。次に、二次電池１００を放電させると、この負極活物質層は、リチウムイオンを放出する。
【００５２】
負極１２は、さらに保護層を含んでいてもよい。保護層は、例えば、負極集電体４０の表面に形成されている。負極１２が負極活物質層を有するとき、保護層は、負極活物質層の表面に形成されていてもよい。保護層によれば、負極１２の表面における反応をより均一に進行させることができる。保護層によれば、例えば、負極１２においてリチウム金属がより均一に析出しやすい。
【００５３】
保護層の材料としては、リチウムイオンの伝導を阻害しない材料が使用される。保護層は、例えば、有機物及び無機物からなる群より選ばれる少なくとも１つから構成される。有機物としては、リチウムイオン伝導性を有するポリマーなどが挙げられる。このようなポリマーとしては、ポリエチレンオキサイド、ポリメタクリル酸メチルなどが例示される。無機物としては、セラミックス、固体電解質などが挙げられる。セラミックスとしては、ＳｉＯ2、Ａｌ2Ｏ3、ＭｇＯなどが挙げられる。
【００５４】
保護層を構成する固体電解質は、特に限定されず、例えば、硫化物系固体電解質、リン酸系固体電解質、ペロブスカイト系固体電解質、ガーネット系固体電解質などが挙げられる。比較的低コストで、入手も容易である観点から、固体電解質は、硫化物系固体電解質及びリン酸系固体電解質からなる群より選ばれる少なくとも１つであってもよい。
【００５５】
硫化物系固体電解質は、硫黄成分を含有し、リチウムイオン伝導性を有する固体電解質であれば特に限定されない。硫化物系固体電解質は、例えば、Ｓ、Ｌｉ及びこれら以外の他の元素を含んでいてもよい。他の元素としては、例えば、Ｐ、Ｇｅ、Ｂ、Ｓｉ、Ｉ、Ａｌ、Ｇａ及びＡｓからなる群より選ばれる少なくとも１つが挙げられる。硫化物系固体電解質としては、Ｌｉ2Ｓ−Ｐ2Ｓ5、７０Ｌｉ2Ｓ−３０Ｐ2Ｓ5、８０Ｌｉ2Ｓ−２０Ｐ2Ｓ5、Ｌｉ2Ｓ−ＳｉＳ2、ＬｉＧｅ0.25Ｐ0.75Ｓ4などが挙げられる。
【００５６】
リン酸系固体電解質としては、リン酸成分を含有し、リチウムイオン伝導性を有する固体電解質であれば特に限定されない。リン酸系固体電解質としては、Ｌｉ1+XＡｌXＴｉ2-X（ＰＯ4）3、Ｌｉ1+XＡｌXＧｅ2-X（ＰＯ4）3などが挙げられる。上記の組成式において、Ｘは、例えば、以下の関係式を充足する：０＜Ｘ＜２。Ｘは、以下の関係式を充足してもよい：０＜Ｘ≦１。Ｌｉ1+XＡｌXＴｉ2-X（ＰＯ4）3は、例えば、Ｌｉ1.5Ａｌ0.5Ｔｉ1.5（ＰＯ4）3である。
【００５７】
［セパレータ１３］
セパレータ１３は、例えば、イオン透過性及び絶縁性を有する。セパレータ１３としては、例えば、多孔性シートが用いられる。セパレータ１３としては、例えば、微多孔フィルム、織布及び不織布が挙げられる。セパレータ１３の材料は、特に限定されず、高分子材料であってもよい。
【００５８】
高分子材料としては、オレフィン樹脂、ポリアミド樹脂、セルロースなどが挙げられる。オレフィン樹脂は、エチレン及びプロピレンからなる群より選ばれる少なくとも１つをモノマー単位として含む重合体を含んでいてもよい。この重合体は、単独重合体であってもよく、共重合体であってもよい。この重合体としては、ポリエチレン、ポリプロピレンなどが挙げられる。
【００５９】
セパレータ１３は、高分子材料の他に、必要に応じて、添加剤をさらに含んでいてもよい。添加剤としては、無機フィラーなどが挙げられる。
【００６０】
［非水電解質］
非水電解質は、非水溶媒及びリチウム塩を含む。リチウム塩は、非水溶媒に溶解している。非水溶媒は、特に限定されず、環状炭酸エステル、鎖状炭酸エステル、環状カルボン酸エステル、鎖状カルボン酸エステル、鎖状エーテル、鎖状ニトリルなどを含む。環状炭酸エステル、鎖状炭酸エステル、カルボン酸エステルなどは、酸化分解されやすい化合物である。本実施形態の正極活物質によれば、酸化分解されやすい化合物を含む非水溶媒を用いることができる。
【００６１】
環状炭酸エステルとしては、例えば、エチレンカーボネート、プロピレンカーボネート、ブチレンカーボネート、ビニレンカーボネート、ビニルエチレンカーボネート及びこれらの化合物に含まれる水素原子の一部がフルオロ基によって置換された誘導体が挙げられる。フルオロ基を有する誘導体としては、フルオロエチレンカーボネート、トリフルオロプロピレンカーボネートなどが挙げられる。
【００６２】
鎖状炭酸エステルとしては、例えば、ジメチルカーボネート、エチルメチルカーボネート、ジエチルカーボネート及びこれらの化合物に含まれる水素原子の一部がフルオロ基によって置換された誘導体が挙げられる。フルオロ基を有する誘導体としては、フルオロジメチルカーボネート、トリフルオロエチルメチルカーボネートなどが挙げられる。
【００６３】
環状カルボン酸エステルとしては、例えば、γ−ブチロラクトン、γ−バレロラクトン及びこれらの化合物に含まれる水素原子の一部がフルオロ基によって置換された誘導体が挙げられる。
【００６４】
鎖状カルボン酸エステルとしては、例えば、メチルアセテート、エチルアセテート、プロピルアセテート、メチルジメチルアセテート、メチルトリメチルアセテート、メチルプロピオネート、エチルプロピオネート、プロピルプロピオネート及びこれらの化合物に含まれる水素原子の一部がフルオロ基によって置換された誘導体が挙げられる。フルオロ基を有する誘導体としては、トリフルオロエチルアセテート、メチルトリフルオロプロピオネートなどが挙げられる。
【００６５】
非水溶媒は、上述の化合物を１種又は２種以上含んでいてもよい。
【００６６】
リチウム塩としては、ＬｉＣｌＯ4、ＬｉＢＦ4、ＬｉＰＦ6、ＬｉＮ（ＳＯ2Ｆ）2、ＬｉＮ（ＳＯ2ＣＦ3）2、リチウムビスオキサレートボレート（ＬｉＢＯＢ（Lithiumbis（oxalate）borate））、リチウムジフルオロオキサレートボレート（ＬｉＤＦＯＢ（Lithiumdifluoro（oxalate）borate））などが挙げられる。リチウム塩は、例えば、ＬｉＢＦ4、ＬｉＰＦ6、ＬｉＮ（ＳＯ2ＣＦ3）2、ＬｉＮ（ＳＯ2Ｆ）2、ＬｉＢＯＢ及びＬｉＤＦＯＢからなる群より選ばれる少なくとも１つを含んでいてもよい。非水電解質のイオン伝導率をより向上させる観点から、リチウム塩は、ＬｉＢＦ4、ＬｉＰＦ6、ＬｉＮ（ＳＯ2Ｆ）2及びＬｉＤＦＯＢからなる群より選ばれる少なくとも１つを含んでいてもよい。非水電解質におけるリチウム塩の濃度は、特に限定されず、例えば、０．５ｍｏｌ／Ｌ以上３．５ｍｏｌ／Ｌ以下である。
【００６７】
非水電解質は、添加剤をさらに含んでいてもよい。添加剤によって、負極１２上に被膜が形成されてもよい。添加剤に由来する被膜が負極１２上に形成されることによって、二次電池１００の充放電反応がより均一に進行しやすい。これにより、二次電池１００において、高い放電容量が確保されるとともに、サイクル特性の低下がさらに抑制される。このような添加剤としては、ビニレンカーボネート、フルオロエチレンカーボネート、ビニルエチレンカーボネートなどが挙げられる。添加剤は、これらの化合物を１種又は２種以上含んでいてもよい。
【００６８】
［その他］
本開示では、円筒形の電池ケースを備えた円筒形の二次電池１００について説明している。ただし、本実施形態の二次電池１００は、上記に限られない。二次電池１００は、例えば、角形の電池ケースを備えた角形電池、アルミニウムを含むラミネートシートなどの外装体を備えたラミネート電池などであってもよい。ラミネート電池の外装体は、樹脂を含んでいてもよい。同様に、電極群１４は、巻回型でなくてもよい。電極群１４は、複数の正極と複数の負極とがセパレータを介して交互に積層された積層型の電極群であってもよい。
【実施例】
【００６９】
以下、本開示の実施形態を実施例に基づいてさらに具体的に説明する。ただし、本開示は、以下の実施例に限定されない。
【００７０】
＜比較例１から２及び実施例１から４８＞
［二次電池の作製］
以下の手順で、図２に示す構造を有する二次電池を作製した。
【００７１】
（１）正極活物質
まず、Ｌｉ1.2Ｎｉ0.133Ｃｏ0.133Ｍｎ0.533Ｏ2で表されるリチウム複合酸化物でできた粒子を準備した。比較例１から２では、この粒子を正極活物質として用いた。実施例１から４８では、比較例１から２で用いた粒子をリン酸アンモニウム化合物によって被覆した。リン酸アンモニウム化合物による被覆は、次の方法によって行った。まず、リチウムイオン以外の他の金属イオンを含む酢酸塩を準備した。リン酸トリアンモニウムに対する酢酸塩のモル比が表１から３に示す値に調節されるように、リン酸トリアンモニウム及び酢酸塩を純水に溶解させ、水溶液を得た。水溶液において、リン酸トリアンモニウムに含まれるアンモニウムイオンの一部が他の金属イオンと交換され、上記の式（１）で表されるリン酸アンモニウム化合物が形成された。実施例１から４８のそれぞれのリン酸アンモニウム化合物について、式（１）のｘの値を表１から３に示す。次に、得られた正極活物質において、リチウム複合酸化物の重量に対するリン酸アンモニウム化合物の重量の比率Ａが表１から３に示す値に調節されるように、上記の水溶液とリチウム複合酸化物の粒子とをメノウ乳鉢に加え、これらを混錬した。このとき、水溶液に含まれる水が蒸発し、リン酸アンモニウム化合物が析出した。これにより、リチウム複合酸化物の粒子がリン酸アンモニウム化合物によって被覆された。得られた粒子を真空下１０５℃で１２時間乾燥させることによって正極活物質を得た。
【００７２】
（２）正極
上記（１）で得た正極活物質と、導電材としてのアセチレンブラックと、結着材としてのポリフッ化ビニリデンとを１００：３：１の質量比で混合した。得られた混合物に、分散媒としてＮ−メチル−２−ピロリドンを適量加えた。混合物及び分散媒を撹拌することによって、正極合材スラリーを調製した。
【００７３】
次に、正極集電体としてアルミニウム箔を準備した。アルミニウム箔の１対の主面の両方に正極合材スラリーを塗布した。得られた塗布膜を乾燥させ、乾燥物を得た。次に、ローラーを用いて、乾燥物の厚さ方向に乾燥物を圧縮した。得られた積層体を所定のサイズに切断することによって、正極集電体の１対の主面の両方に正極合材層を備える正極を得た。なお、正極集電体の主面のうち、一部の領域については、正極合材層を形成しなかった。この領域において、正極集電体が外部に露出していた。この領域において、アルミニウム製の正極リードの一端を正極集電体に溶接して取り付けた。
【００７４】
（３）負極
厚さ１２μｍの電解銅箔を所定のサイズに切断することによって負極を作製した。
【００７５】
（４）非水電解質
まず、表１から３に示す非水溶媒及びリチウム塩を準備した。非水溶媒は、２種類の化合物の混合物であった。表１から３には、非水溶媒における２種類の化合物の体積比も示されている。次に、リチウム塩を非水溶媒に溶解させることによって、液状の非水電解質を得た。非水電解質におけるリチウム塩の濃度は、１．０ｍｏｌ／Ｌであった。表１から３に示す非水溶媒及びリチウム塩は、以下のとおりである。
・非水溶媒
（ａ）ＦＥＣ：フルオロエチレンカーボネート
（ｂ）ＤＭＣ：ジメチルカーボネート
（ｃ）ＭＡ：メチルアセテート
・リチウム塩
（ｄ）ＬｉＰＦ6：リチウムヘキサフルオロホスフェート
（ｅ）ＬｉＦＳＩ：リチウムビススルホニルイミド
【００７６】
（５）二次電池
不活性ガス雰囲気下で、セパレータを介して、上記（２）で得られた正極と、上記（３）で得られた負極とを積層した。セパレータとしては、ポリエチレン製の微多孔フィルムを用いた。詳細には、正極、セパレータ、負極及びセパレータをこの順番で積層した。得られた積層体を渦巻状に巻回することによって電極群を作製した。得られた電極群を袋状の外装体に収容した。外装体は、Ａｌ層を備えるラミネートシートから構成されていた。次に、外装体に非水電解質を注入し、外装体を封止した。これにより、比較例１から２及び実施例１から４８の二次電池を得た。
【００７７】
［二次電池の評価］
得られた二次電池について、下記の手順で充放電試験を行うことによって、二次電池の放電容量及びサイクル特性を評価した。
【００７８】
まず、２５℃の恒温槽内において二次電池の充電を行った。次に、２０分間休止してから、二次電池の放電を行った。二次電池の充電及び放電の条件は、以下のとおりである。
（充電）
まず、電極の面積１平方センチメートル当たり１０ｍＡの電流で定電流充電を行った。定電流充電は、二次電池の電池電圧が４.７Ｖに達するまで行った。次に、４.７Ｖの電圧で定電圧充電を行った。定電圧充電は、電極の面積１平方センチメートル当たりの電流値が１ｍＡに達するまで行った。
（放電）
電極の面積１平方センチメートル当たり１０ｍＡの電流で定電流放電を行った。定電流放電は、二次電池の電池電圧が２．５Ｖに達するまで行った。
【００７９】
上記の充電及び放電を１サイクルと定義する。充放電試験では、上記の充電及び放電を２０サイクル行った。１サイクル目の二次電池の放電容量を初回放電容量と定義する。初回放電容量に対する２０サイクル目の二次電池の放電容量の比率を放電容量維持率（％）と定義する。放電容量維持率は、二次電池のサイクル特性の指標として用いることができる。比較例１から２及び実施例１から４８の二次電池の評価結果を表１から３に示す。表１から３には、非水電解質に使用した非水溶媒、リチウム塩及びリチウム塩の濃度も併せて示す。
【００８０】
【表１】
2020198291.tif 000003
【００８１】
【表２】
2020198291.tif 000004
【００８２】
【表３】
2020198291.tif 000005
【００８３】
比較例１から２と実施例１から４８との対比から明らかなように、正極活物質において、リチウム複合酸化物を含む粒子がリン酸アンモニウム化合物を含む被覆層によって被覆されている場合、当該正極活物質を含む二次電池では、放電容量維持率の低下が十分に抑制されていた。言い換えると、この正極活物質を含む二次電池において、サイクル特性が向上していた。さらに、この正極活物質を含む二次電池は、従来の正極活物質を含む二次電池に比べて、高い放電容量を有していた。
【００８４】
表１から３から明らかなように、他の金属としてニッケル又はコバルトを含むリン酸アンモニウム化合物を有する二次電池は、他の金属としてマンガンを含むリン酸アンモニウム化合物を有する二次電池と同程度のサイクル特性を有していた。
【産業上の利用可能性】
【００８５】
本開示にかかる正極活物質は、二次電池のサイクル特性を向上させることができる。そのため、本開示にかかる正極活物質を含む二次電池は、携帯電話、スマートフォン、タブレット端末などの電子機器、ハイブリッド、プラグインハイブリッドなどを含む電気自動車、太陽電池と組み合わせた家庭用蓄電池などの様々な用途に有用である。
【符号の説明】
【００８６】
１  粒子
２  被覆層
１０  正極活物質
１１  正極
１２  負極
１３  セパレータ
１４  電極群
１５  ケース本体
１６  封口体
１７，１８  絶縁板
１９  正極リード
２０  負極リード
２１  段部
２２  フィルタ
２３  下弁体
２４  絶縁部材
２５  上弁体
２６  キャップ
２７  ガスケット
３０  正極集電体
３１  正極合材層
４０  負極集電体
１００  二次電池
【図１】
2020198291.tif 000006
【図２】
2020198291.tif 000007
【図３】
2020198291.tif 000008